(57)【要約】【課題】  加工対象物の表面に不必要な割れを発生させることなくかつその表面が溶融しないレーザ加工方法を提供する。【解決手段】  ウェハ状の加工対象物１の内部に集光点Ｐを合わせてレーザ光Ｌを照射することにより、加工対象物１において第１の方向に延在する複数の第１の切断予定ライン５のそれぞれに沿って加工対象物１の内部に第１の改質領域を形成し、加工対象物１の内部に集光点Ｐを合わせてレーザ光Ｌを照射することにより、加工対象物１において第１の方向と略直交する第２の方向に延在する複数の第２の切断予定ライン５のそれぞれに沿って加工対象物の内部に第２の改質領域を形成し、第１及び第２の改質領域を切断の起点として第１及び第２の切断予定ライン５に沿って加工対象物１を複数のチップに分割する。【選択図】  図２１
2006212706.tif 000002
【特許請求の範囲】
【請求項１】
ウェハ状の加工対象物の内部に集光点を合わせてレーザ光を照射することにより、前記加工対象物において第１の方向に延在する複数の第１の切断予定ラインのそれぞれに沿って前記加工対象物の内部に第１の改質領域を形成する工程と、
前記加工対象物の内部に集光点を合わせてレーザ光を照射することにより、前記加工対象物において前記第１の方向と略直交する第２の方向に延在する複数の第２の切断予定ラインのそれぞれに沿って前記加工対象物の内部に第２の改質領域を形成する工程と、
前記第１及び前記第２の改質領域を切断の起点として前記第１及び前記第２の切断予定ラインに沿って前記加工対象物を複数のチップに分割する工程と、を備えることを特徴とするレーザ加工方法。
【請求項２】
前記改質領域は溶融処理領域であることを特徴とする請求項１記載のレーザ加工方法。
【請求項３】
前記改質領域はクラック領域であることを特徴とする請求項１記載のレーザ加工方法。
【請求項４】
前記改質領域は屈折率変化領域であることを特徴とする請求項１記載のレーザ加工方法。
【請求項５】
前記加工対象物は半導体材料基板であることを特徴とする請求項１記載のレーザ加工方法。
【請求項６】
前記加工対象物はガラス基板であることを特徴とする請求項１記載のレーザ加工方法。
【請求項７】
前記加工対象物は圧電材料基板であることを特徴とする請求項１記載のレーザ加工方法。
【請求項８】
前記改質領域は、単結晶構造から非晶質構造に変化した領域、単結晶構造から多結晶構造に変化した領域、又は単結晶構造から非晶質構造及び多結晶構造を含む構造に変化した領域である溶融処理領域であることを特徴とする請求項５記載のレーザ加工方法。
【発明の詳細な説明】
【技術分野】
【０００１】
本発明は、半導体材料基板、圧電材料基板やガラス基板等の加工対象物の切断に使用されるレーザ加工方法に関する。
【背景技術】
【０００２】
レーザ応用の一つに切断があり、レーザによる一般的な切断は次の通りである。例えば半導体ウェハやガラス基板のような加工対象物の切断する箇所に、加工対象物が吸収する波長のレーザ光を照射し、レーザ光の吸収により切断する箇所において加工対象物の表面から裏面に向けて加熱溶融を進行させて加工対象物を切断する。しかし、この方法では加工対象物の表面のうち切断する箇所となる領域周辺も溶融される。よって、加工対象物が半導体ウェハの場合、半導体ウェハの表面に形成された半導体素子のうち、上記領域周辺に位置する半導体素子が溶融する恐れがある。
【０００３】
加工対象物の表面の溶融を防止する方法として、例えば、下記の特許文献１や特許文献２に開示されたレーザによる切断方法がある。これらの文献に開示された切断方法では、加工対象物の切断する箇所をレーザ光により加熱し、そして加工対象物を冷却することにより、加工対象物の切断する箇所に熱衝撃を生じさせて加工対象物を切断する。
【特許文献１】特開２０００−２１９５２８号公報
【特許文献２】特開２０００−１５４６７号公報
【発明の開示】
【発明が解決しようとする課題】
【０００４】
しかし、これらの文献に開示された切断方法では、加工対象物に生じる熱衝撃が大きいと、加工対象物の表面に、切断予定ラインから外れた割れやレーザ照射していない先の箇所までの割れ等の不必要な割れが発生することがある。よって、これらの切断方法では精密切断をすることができない。特に、加工対象物が半導体ウェハ、液晶表示装置が形成されたガラス基板、電極パターンが形成されたガラス基板の場合、この不必要な割れにより半導体チップ、液晶表示装置、電極パターンが損傷することがある。また、これらの切断方法では平均入力エネルギーが大きいので、半導体チップ等に与える熱的ダメージも大きい。
【０００５】
本発明の目的は、加工対象物の表面に不必要な割れを発生させることなくかつその表面が溶融しないレーザ加工方法を提供することである。
【課題を解決するための手段】
【０００６】
本発明に係るレーザ加工方法は、ウェハ状の加工対象物の内部に集光点を合わせてレーザ光を照射することにより、加工対象物において第１の方向に延在する複数の第１の切断予定ラインのそれぞれに沿って加工対象物の内部に第１の改質領域を形成する工程と、加工対象物の内部に集光点を合わせてレーザ光を照射することにより、加工対象物において第１の方向と略直交する第２の方向に延在する複数の第２の切断予定ラインのそれぞれに沿って加工対象物の内部に第２の改質領域を形成する工程と、第１及び第２の改質領域を切断の起点として第１及び第２の切断予定ラインに沿って加工対象物を複数のチップに分割する工程と、を備えることを特徴とする。
【０００７】
本発明に係るレーザ加工方法においては、加工対象物の内部に集光点を合わせてレーザ光を照射することにより、加工対象物の内部に改質領域を形成している。加工対象物の切断する箇所に何らかの起点があると、加工対象物を比較的小さな力で割って切断することができる。本発明に係るレーザ加工方法によれば、改質領域を起点として切断予定ラインに沿って加工対象物が割れることにより、加工対象物を切断することができる。よって、比較的小さな力で加工対象物を切断することができるので、加工対象物の表面に切断予定ラインから外れた不必要な割れを発生させることなく加工対象物の切断が可能となる。
【０００８】
また、本発明に係るレーザ加工方法においては、加工対象物の内部に局所的に改質領域を形成している。よって、加工対象物の表面ではレーザ光がほとんど吸収されないので、加工対象物の表面が溶融することはない。なお、集光点とはレーザ光が集光した箇所のことである。切断予定ラインは加工対象物の表面や内部に実際に引かれた線でもよいし、仮想の線でもよい。
【発明の効果】
【０００９】
本発明に係るレーザ加工方法によれば、加工対象物の表面に溶融や切断予定ラインから外れた割れが生じることなく、加工対象物を切断することができる。よって、加工対象物を切断することにより作製される製品（例えば、半導体チップ、圧電デバイスチップ、液晶等の表示装置）の歩留まりや生産性を向上させることができる。
【発明を実施するための最良の形態】
【００１０】
以下、本発明の好適な実施形態について図面を用いて説明する。本実施形態に係るレーザ加工方法及びレーザ加工装置は、多光子吸収により改質領域を形成している。多光子吸収はレーザ光の強度を非常に大きくした場合に発生する現象である。まず、多光子吸収について簡単に説明する。
【００１１】
材料の吸収のバンドギャップＥＧよりも光子のエネルギーｈνが小さいと光学的に透明となる。よって、材料に吸収が生じる条件はｈν＞ＥＧである。しかし、光学的に透明でも、レーザ光の強度を非常に大きくするとｎｈν＞ＥＧの条件（ｎ＝２，３，４，・・・である）で材料に吸収が生じる。この現象を多光子吸収という。パルス波の場合、レーザ光の強度はレーザ光の集光点のピークパワー密度（Ｗ／ｃｍ２）で決まり、例えばピークパワー密度が１×１０８（Ｗ／ｃｍ２）以上の条件で多光子吸収が生じる。ピークパワー密度は、（集光点におけるレーザ光の１パルス当たりのエネルギー）÷（レーザ光のビームスポット断面積×パルス幅）により求められる。また、連続波の場合、レーザ光の強度はレーザ光の集光点の電界強度（Ｗ／ｃｍ２）で決まる。
【００１２】
このような多光子吸収を利用する本実施形態に係るレーザ加工の原理について図１〜図６を用いて説明する。図１はレーザ加工中の加工対象物１の平面図であり、図２は図１に示す加工対象物１のII−II線に沿った断面図であり、図３はレーザ加工後の加工対象物１の平面図であり、図４は図３に示す加工対象物１のIV−IV線に沿った断面図であり、図５は図３に示す加工対象物１のV−V線に沿った断面図であり、図６は切断された加工対象物１の平面図である。
【００１３】
図１及び図２に示すように、加工対象物１の表面３には切断予定ライン５がある。切断予定ライン５は直線状に延びた仮想線である。本実施形態に係るレーザ加工は、多光子吸収が生じる条件で加工対象物１の内部に集光点Ｐを合わせてレーザ光Ｌを加工対象物１に照射して改質領域７を形成する。なお、集光点とはレーザ光Ｌが集光した箇所のことである。
【００１４】
レーザ光Ｌを切断予定ライン５に沿って（すなわち矢印Ａ方向に沿って）相対的に移動させることにより、集光点Ｐを切断予定ライン５に沿って移動させる。これにより、図３〜図５に示すように改質領域７が切断予定ライン５に沿って加工対象物１の内部にのみ形成される。本実施形態に係るレーザ加工方法は、加工対象物１がレーザ光Ｌを吸収することにより加工対象物１を発熱させて改質領域７を形成するのではない。加工対象物１にレーザ光Ｌを透過させ加工対象物１の内部に多光子吸収を発生させて改質領域７を形成している。よって、加工対象物１の表面３ではレーザ光Ｌがほとんど吸収されないので、加工対象物１の表面３が溶融することはない。
【００１５】
加工対象物１の切断において、切断する箇所に起点があると加工対象物１はその起点から割れるので、図６に示すように比較的小さな力で加工対象物１を切断することができる。よって、加工対象物１の表面３に不必要な割れを発生させることなく加工対象物１の切断が可能となる。
【００１６】
なお、改質領域を起点とした加工対象物の切断は、次の二通りが考えられる。一つは、改質領域形成後、加工対象物に人為的な力が印加されることにより、改質領域を起点として加工対象物が割れ、加工対象物が切断される場合である。これは、例えば加工対象物の厚みが大きい場合の切断である。人為的な力が印加されるとは、例えば、加工対象物の切断予定ラインに沿って加工対象物に曲げ応力やせん断応力を加えたり、加工対象物に温度差を与えることにより熱応力を発生させたりすることである。他の一つは、改質領域を形成することにより、改質領域を起点として加工対象物の断面方向（厚さ方向）に向かって自然に割れ、結果的に加工対象物が切断される場合である。これは、例えば加工対象物の厚みが小さい場合、改質領域が１つでも可能であり、加工対象物の厚みが大きい場合、厚さ方向に複数の改質領域を形成することで可能となる。なお、この自然に割れる場合も、切断する箇所において、改質領域が形成されていない部分上の表面まで割れが先走ることがなく、改質部を形成した部分上の表面のみを割断することができるので、割断を制御よくすることができる。近年、シリコンウェハ等の半導体ウェハの厚みは薄くなる傾向にあるので、このような制御性のよい割断方法は大変有効である。
【００１７】
さて、本実施形態において多光子吸収により形成される改質領域として、次の（１）〜（３）がある。
【００１８】
（１）改質領域が一つ又は複数のクラックを含むクラック領域の場合
レーザ光を加工対象物（例えばガラスやＬｉＴａＯ３からなる圧電材料）の内部に集光点を合わせて、集光点における電界強度が１×１０８（Ｗ／ｃｍ２）以上でかつパルス幅が１μｓ以下の条件で照射する。このパルス幅の大きさは、多光子吸収を生じさせつつ加工対象物表面に余計なダメージを与えずに、加工対象物の内部にのみクラック領域を形成できる条件である。これにより、加工対象物の内部には多光子吸収による光学的損傷という現象が発生する。この光学的損傷により加工対象物の内部に熱ひずみが誘起され、これにより加工対象物の内部にクラック領域が形成される。電界強度の上限値としては、例えば１×１０１２（Ｗ／ｃｍ２）である。パルス幅は例えば１ｎｓ〜２００ｎｓが好ましい。なお、多光子吸収によるクラック領域の形成は、例えば、第４５回レーザ熱加工研究会論文集（１９９８年．１２月）の第２３頁〜第２８頁の「固体レーザー高調波によるガラス基板の内部マーキング」に記載されている。
【００１９】
本発明者は、電界強度とクラックの大きさとの関係を実験により求めた。実験条件は次ぎの通りである。
【００２０】
（Ａ）加工対象物：パイレックス（登録商標）ガラス（厚さ７００μｍ）
（Ｂ）レーザ
光源：半導体レーザ励起Ｎｄ：ＹＡＧレーザ
波長：１０６４ｎｍ
レーザ光スポット断面積：３．１４×１０−８ｃｍ２
発振形態：Ｑスイッチパルス
繰り返し周波数：１００ｋＨｚ
パルス幅：３０ｎｓ
出力：出力＜１ｍＪ／パルス
レーザ光品質：ＴＥＭ００
偏光特性：直線偏光
（Ｃ）集光用レンズ
レーザ光波長に対する透過率：６０パーセント
（Ｄ）加工対象物が載置される載置台の移動速度：１００ｍｍ／秒
【００２１】
なお、レーザ光品質がＴＥＭ００とは、集光性が高くレーザ光の波長程度まで集光可能を意味する。
【００２２】
図７は上記実験の結果を示すグラフである。横軸はピークパワー密度であり、レーザ光がパルスレーザ光なので電界強度はピークパワー密度で表される。縦軸は１パルスのレーザ光により加工対象物の内部に形成されたクラック部分（クラックスポット）の大きさを示している。クラックスポットが集まりクラック領域となる。クラックスポットの大きさは、クラックスポットの形状のうち最大の長さとなる部分の大きさである。グラフ中の黒丸で示すデータは集光用レンズ（Ｃ）の倍率が１００倍、開口数（ＮＡ）が０．８０の場合である。一方、グラフ中の白丸で示すデータは集光用レンズ（Ｃ）の倍率が５０倍、開口数（ＮＡ）が０．５５の場合である。ピークパワー密度が１０１１（Ｗ／ｃｍ２）程度から加工対象物の内部にクラックスポットが発生し、ピークパワー密度が大きくなるに従いクラックスポットも大きくなることが分かる。
【００２３】
次に、本実施形態に係るレーザ加工において、クラック領域形成による加工対象物の切断のメカニズムについて図８〜図１１を用いて説明する。図８に示すように、多光子吸収が生じる条件で加工対象物１の内部に集光点Ｐを合わせてレーザ光Ｌを加工対象物１に照射して切断予定ラインに沿って内部にクラック領域９を形成する。クラック領域９は一つ又は複数のクラックを含む領域である。図９に示すようにクラック領域９を起点としてクラックがさらに成長し、図１０に示すようにクラックが加工対象物１の表面３と裏面２１に到達し、図１１に示すように加工対象物１が割れることにより加工対象物１が切断される。加工対象物の表面と裏面に到達するクラックは自然に成長する場合もあるし、加工対象物に力が印加されることにより成長する場合もある。
【００２４】
（２）改質領域が溶融処理領域の場合
レーザ光を加工対象物（例えばシリコンのような半導体材料）の内部に集光点を合わせて、集光点における電界強度が１×１０８（Ｗ／ｃｍ２）以上でかつパルス幅が１μｓ以下の条件で照射する。これにより加工対象物の内部は多光子吸収によって局所的に加熱される。この加熱により加工対象物の内部に溶融処理領域が形成される。溶融処理領域とは一旦溶融後再固化した領域、溶融状態中の領域及び溶融から再固化する状態中の領域のうち少なくともいずれか一つを意味する。溶融処理領域は相変化した領域や結晶構造が変化した領域ということもできる。また、溶融処理領域とは単結晶構造、非晶質構造、多結晶構造において、ある構造が別の構造に変化した領域ということもできる。つまり、例えば、単結晶構造から非晶質構造に変化した領域、単結晶構造から多結晶構造に変化した領域、単結晶構造から非晶質構造及び多結晶構造を含む構造に変化した領域を意味する。加工対象物がシリコン単結晶構造の場合、溶融処理領域は例えば非晶質シリコン構造である。なお、電界強度の上限値としては、例えば１×１０１２（Ｗ／ｃｍ２）である。パルス幅は例えば１ｎｓ〜２００ｎｓが好ましい。
【００２５】
本発明者は、シリコンウェハの内部で溶融処理領域が形成されることを実験により確認した。実験条件は次ぎの通りである。
【００２６】
（Ａ）加工対象物：シリコンウェハ（厚さ３５０μｍ、外径４インチ）
（Ｂ）レーザ
光源：半導体レーザ励起Ｎｄ：ＹＡＧレーザ
波長：１０６４ｎｍ
レーザ光スポット断面積：３．１４×１０−８ｃｍ２
発振形態：Ｑスイッチパルス
繰り返し周波数：１００ｋＨｚ
パルス幅：３０ｎｓ
出力：２０μＪ／パルス
レーザ光品質：ＴＥＭ００
偏光特性：直線偏光
（Ｃ）集光用レンズ
倍率：５０倍
ＮＡ：０．５５
レーザ光波長に対する透過率：６０パーセント
（Ｄ）加工対象物が載置される載置台の移動速度：１００ｍｍ／秒
【００２７】
図１２は上記条件でのレーザ加工により切断されたシリコンウェハの一部における断面の写真を表した図である。シリコンウェハ１１の内部に溶融処理領域１３が形成されている。なお、上記条件により形成された溶融処理領域の厚さ方向の大きさは１００μｍ程度である。
【００２８】
溶融処理領域１３が多光子吸収により形成されたことを説明する。図１３は、レーザ光の波長とシリコン基板の内部の透過率との関係を示すグラフである。ただし、シリコン基板の表面側と裏面側それぞれの反射成分を除去し、内部のみの透過率を示している。シリコン基板の厚みｔが５０μｍ、１００μｍ、２００μｍ、５００μｍ、１０００μｍの各々について上記関係を示した。
【００２９】
例えば、Ｎｄ：ＹＡＧレーザの波長である１０６４ｎｍにおいて、シリコン基板の厚みが５００μｍ以下の場合、シリコン基板の内部ではレーザ光が８０％以上透過することが分かる。図１２に示すシリコンウェハ１１の厚さは３５０μｍであるので、多光子吸収による溶融処理領域はシリコンウェハの中心付近、つまり表面から１７５μｍの部分に形成される。この場合の透過率は、厚さ２００μｍのシリコンウェハを参考にすると、９０％以上なので、レーザ光がシリコンウェハ１１の内部で吸収されるのは僅かであり、ほとんどが透過する。このことは、シリコンウェハ１１の内部でレーザ光が吸収されて、溶融処理領域がシリコンウェハ１１の内部に形成（つまりレーザ光による通常の加熱で溶融処理領域が形成）されたものではなく、溶融処理領域が多光子吸収により形成されたことを意味する。多光子吸収による溶融処理領域の形成は、例えば、溶接学会全国大会講演概要第６６集（２０００年４月）の第７２頁〜第７３頁の「ピコ秒パルスレーザによるシリコンの加工特性評価」に記載されている。
【００３０】
なお、シリコンウェハは、溶融処理領域を起点として断面方向に向かって割れを発生させ、その割れがシリコンウェハの表面と裏面に到達することにより、結果的に切断される。シリコンウェハの表面と裏面に到達するこの割れは自然に成長する場合もあるし、加工対象物に力が印加されることにより成長する場合もある。なお、溶融処理領域からシリコンウェハの表面と裏面に割れが自然に成長するのは、一旦溶融後再固化した状態となった領域から割れが成長する場合、溶融状態の領域から割れが成長する場合及び溶融から再固化する状態の領域から割れが成長する場合のうち少なくともいずれか一つである。いずれの場合も切断後の切断面は図１２に示すように内部にのみ溶融処理領域が形成される。加工対象物の内部に溶融処理領域を形成する場合、割断時、切断予定ラインから外れた不必要な割れが生じにくいので、割断制御が容易となる。
【００３１】
（３）改質領域が屈折率変化領域の場合
レーザ光を加工対象物（例えばガラス）の内部に集光点を合わせて、集光点における電界強度が１×１０８（Ｗ／ｃｍ２）以上でかつパルス幅が１ｎｓ以下の条件で照射する。パルス幅を極めて短くして、多光子吸収を加工対象物の内部に起こさせると、多光子吸収によるエネルギーが熱エネルギーに転化せずに、加工対象物の内部にはイオン価数変化、結晶化又は分極配向等の永続的な構造変化が誘起されて屈折率変化領域が形成される。電界強度の上限値としては、例えば１×１０１２（Ｗ／ｃｍ２）である。パルス幅は例えば１ｎｓ以下が好ましく、１ｐｓ以下がさらに好ましい。多光子吸収による屈折率変化領域の形成は、例えば、第４２回レーザ熱加工研究会論文集（１９９７年．１１月）の第１０５頁〜第１１１頁の「フェムト秒レーザー照射によるガラス内部への光誘起構造形成」に記載されている。
【００３２】
以上のように本実施形態によれば改質領域を多光子吸収により形成している。そして、本実施形態は、直線偏光をしたレーザ光の直線偏光の向きが加工対象物の切断予定ラインと沿うようにして、加工対象物にレーザ光を照射することにより、加工対象物に改質領域を形成している。これにより、レーザ光がパルスレーザ光の場合、１パルスのショット（つまり１パルスのレーザ照射）で形成された改質スポットにおいて、切断予定ラインに沿った方向の寸法を相対的に大きくすることができる。これを本発明者は実験により確認した。実験条件は次ぎの通りである。
【００３３】
（Ａ）加工対象物：パイレックス（登録商標）ガラスウェハ（厚さ７００μｍ、外径４インチ）
（Ｂ）レーザ
光源：半導体レーザ励起Ｎｄ：ＹＡＧレーザ
波長：１０６４ｎｍ
レーザ光スポット断面積：３．１４×１０−８ｃｍ２
発振形態：Ｑスイッチパルス
繰り返し周波数：１００ｋＨｚ
パルス幅：３０ｎｓ
出力：出力＜１ｍＪ／パルス
レーザ光品質：ＴＥＭ００
偏光特性：直線偏光
（Ｃ）集光用レンズ
倍率：５０倍
ＮＡ：０．５５
レーザ光波長に対する透過率：６０パーセント
（Ｄ）加工対象物が載置される載置台の移動速度：１００ｍｍ／秒
【００３４】
加工対象物であるサンプル１，２の各々において、加工対象物の内部に集光点を合わせてパルスレーザ光を１パルスショットし、加工対象物の内部に多光子吸収によるクラック領域を形成した。サンプル１に直線偏光のパルスレーザ光を照射し、サンプル２に円偏光のパルスレーザ光を照射した。
【００３５】
図１４はサンプル１の平面の写真を表した図であり、図１５はサンプル２の平面の写真を表した図である。これらの平面はパルスレーザ光の入射面２０９である。記号ＬＰは直線偏光を模式的に示しており、記号ＣＰは円偏光を模式的に示している。そして、図１６は図１４に示すサンプル１のXVI−XVI線に沿った断面を模式的に表した図である。図１７は図１５に示すサンプル２のXVII−XVII線に沿った断面を模式的に表した図である。加工対象物であるガラスウェハ２１１の内部にクラックスポット９０が形成されている。
【００３６】
図１６に示すようにパルスレーザ光が直線偏光の場合、１パルスのショットで形成されるクラックスポット９０の寸法は直線偏光の向きに沿った方向において相対的に大きくなっている。これは、クラックスポット９０の形成がこの方向に促進されていることを示している。一方、図１７に示すようにパルスレーザ光が円偏光の場合、１パルスのショットで形成されるクラックスポット９０の寸法は特定の方向に大きくならない。長さが最大となる方向のクラックスポット９０の寸法は、サンプル１の方がサンプル２より大きくなっている。
【００３７】
この実験結果から切断予定ラインに沿ったクラック領域を効率的に形成することができることを説明する。図１８及び図１９は、加工対象物の切断予定ラインに沿って形成されたクラック領域の平面図である。１パルスのショットで形成されるクラックスポット９０を切断予定ライン５に沿って多数形成することにより、切断予定ライン５に沿ったクラック領域９が形成されている。図１８は、パルスレーザ光の直線偏光の方向が切断予定ライン５に沿うようにして、パルスレーザ光を照射して形成されたクラック領域９を示している。クラックスポット９０は、切断予定ライン５の方向に沿っての形成が促進されることにより、この方向の寸法が比較的大きくなっている。よって、少ないショット数で切断予定ライン５に沿ったクラック領域９を形成することができる。一方、図１９は、パルスレーザ光の直線偏光の方向を切断予定ライン５と直交させてパルスレーザ光を照射して形成されたクラック領域９を示している。クラックスポット９０の切断予定ライン５の方向の寸法は比較的小さいので、クラック領域９を形成するのに図１８の場合に比べてショット数が多くなる。従って、図１８に示す本実施形態に係るクラック領域の形成方法は、図１９に示す方法よりも効率的にクラック領域を形成することができる。
【００３８】
また、図１９に示す方法は、パルスレーザ光の直線偏光の方向が切断予定ライン５と直交させてパルスレーザ光が照射されているので、ショット時に形成されるクラックスポット９０は、切断予定ライン５の幅方向において形成が促進されている。よって、クラックスポット９０の切断予定ライン５の幅方向への延びが大きくなりすぎると、加工対象物を切断予定ライン５に沿って精密に切断することができない。これに対して、図１８に示す本実施形態に係る方法において、ショット時に形成されるクラックスポット９０は、切断予定ライン５に沿った方向以外の方向にあまり延びていないので、加工対象物の精密な切断が可能となる。
【００３９】
なお、改質領域の寸法のうち所定方向の寸法が相対的に大きくすることについて、直線偏光の場合で説明したが、楕円偏光でも同じことが言える。すなわち、図２０に示すように、レーザ光の楕円偏光ＥＰを表す楕円の長軸ｂ方向にクラックスポット９０の形成が促進され、この方向に沿った寸法が相対的に大きいクラックスポット９０を形成できる。よって、１以外の楕円率の楕円偏光をしたレーザ光の楕円偏光を表す楕円の長軸が加工対象物の切断予定ラインと沿うようにしてクラック領域を形成すると、直線偏光の場合と同様の効果が生じる。なお、楕円率とは短軸ａの長さの半分／長軸ｂの長さの半分である。楕円率が小さくなるほど、クラックスポット９０は長軸ｂ方向に沿った寸法が大きくなる。直線偏光は楕円率が零の楕円偏光である。楕円率が１では円偏光となり、クラック領域の所定方向の寸法を相対的に大きくできない。よって、本実施形態においては楕円率１の場合は含まれない。
【００４０】
改質領域の寸法のうち所定方向の寸法が相対的に大きくすることについて、クラック領域の場合で説明したが、溶融処理領域や屈折率変化領域でも同様のことが言える。また、パルスレーザ光について説明したが、連続波レーザ光についても同様のことが言える。
【００４１】
次に、本実施形態の具体例を説明する。
【００４２】
［第１例］
本実施形態の第１例に係るレーザ加工装置について説明する。図２１はこのレーザ加工装置２００の概略構成図である。レーザ加工装置２００は、レーザ光Ｌを発生するレーザ光源１０１と、レーザ光Ｌの出力やパルス幅等を調節するためにレーザ光源１０１を制御するレーザ光源制御部１０２と、レーザ光源１０１から出射されたレーザ光Ｌの偏光の楕円率を調節する楕円率調節部２０１と、楕円率調節部２０１から出射されたレーザ光Ｌの偏光を略９０°だけ回転調節する９０°回転調節部２０３と、を備える。
【００４３】
レーザ光源１０１はパルスレーザ光を発生するＮｄ：ＹＡＧレーザである。レーザ光源１０１に用いることができるレーザとして、この他、Ｎｄ：ＹＶＯ４レーザやＮｄ：ＹＬＦレーザやチタンサファイアレーザがある。クラック領域や溶融処理領域を形成する場合、Ｎｄ：ＹＡＧレーザ、Ｎｄ：ＹＶＯ４レーザ、Ｎｄ：ＹＬＦレーザを用いるのが好適である。屈折率変化領域を形成する場合、チタンサファイアレーザを用いるのが好適である。
【００４４】
楕円率調節部２０１は、図２２に示すような１／４波長板２０７を含む。１／４波長板２０７は方位角θを変えることにより楕円偏光の楕円率を調節できる。すなわち、１／４波長板２０７に例えば直線偏光ＬＰの入射光が入射すると、透過光は所定の楕円率の楕円偏光ＥＰとなる。方位角とは楕円の長軸とＸ軸とのなす角である。上述したように本実施形態において、楕円率は１以外の数字が適用される。楕円率調節部２０１によりレーザ光Ｌの偏光を所望の楕円率を有する楕円偏光ＥＰできる。加工対象物１の厚さ、材質等を考慮して楕円率は調節される。
【００４５】
加工対象物１に直線偏光ＬＰのレーザ光Ｌを照射する場合、レーザ光源１０１から出射されるレーザ光Ｌは直線偏光ＬＰなので、レーザ光Ｌが直線偏光ＬＰのままで１／４波長板を通過するように、楕円率調節部２０１は１／４波長板２０７の方位角θを調節する。また、レーザ光源１０１からは直線偏光のレーザ光Ｌが出射されるので、加工対象物１のレーザ照射に直線偏光ＬＰのレーザ光だけを利用する場合、楕円率調節部２０１は不要となる。
【００４６】
９０°回転調節部２０３は、図２３に示すような１／２波長板２０５を含む。１／２波長板２０５は直線偏光の入射光に対して直交する偏光をつくる波長板である。すなわち、１／２波長板２０５に例えば方位角４５°の直線偏光ＬＰ１の入射光が入射すると、透過光は入射光ＬＰ１に対して９０°だけ回転した直線偏光ＬＰ２となる。９０°回転調節部２０３は、楕円率調節部２０１から出射されたレーザ光Ｌの偏光を９０°だけ回転させる場合、１／２波長板２０５をレーザ光Ｌの光軸上に配置させる動作をする。また、９０°回転調節部２０３は、楕円率調節部２０１から出射されたレーザ光Ｌの偏光を回転させない場合、１／２波長板２０５をレーザ光Ｌの光路外（すなわち、レーザ光Ｌが１／２波長板２０５を通過しない場所）に配置させる動作をする。
【００４７】
レーザ加工装置２００はさらに、９０°回転調節部２０３で偏光を９０°だけ回転調節され又はされないレーザ光Ｌが入射しかつレーザ光Ｌの光軸の向きを９０°変えるように配置されたダイクロイックミラー１０３と、ダイクロイックミラー１０３で反射されたレーザ光Ｌを集光する集光用レンズ１０５と、集光用レンズ１０５で集光されたレーザ光Ｌが照射される加工対象物１が載置される載置台１０７と、載置台１０７をＸ軸方向に移動させるためのＸ軸ステージ１０９と、載置台１０７をＸ軸方向に直交するＹ軸方向に移動させるためのＹ軸ステージ１１１と、載置台１０７をＸ軸及びＹ軸方向に直交するＺ軸方向に移動させるためのＺ軸ステージ１１３と、載置台１０７のＸ−Ｙ平面を加工対象物１の厚さ方向を軸として回転させるためのθ軸ステージ２１３と、これら四つのステージ１０９，１１１，１１３，２１３の移動を制御するステージ制御部１１５と、を備える。
【００４８】
Ｚ軸方向は加工対象物１の表面３と直交する方向なので、加工対象物１に入射するレーザ光Ｌの焦点深度の方向となる。よって、Ｚ軸ステージ１１３をＺ軸方向に移動させることにより、加工対象物１の内部にレーザ光Ｌの集光点Ｐを合わせることができる。また、この集光点ＰのＸ（Ｙ）軸方向の移動は、加工対象物１をＸ（Ｙ）軸ステージ１０９（１１１）によりＸ（Ｙ）軸方向に移動させることにより行う。Ｘ（Ｙ）軸ステージ１０９（１１１）が移動手段の一例となる。
【００４９】
第１例では加工対象物１の加工にパルスレーザ光を用いているが、多光子吸収を起こさせることができるなら連続波レーザ光でもよい。集光用レンズ１０５は集光手段の一例である。Ｚ軸ステージ１１３はレーザ光の集光点を加工対象物の内部に合わせる手段の一例である。集光用レンズ１０５をＺ軸方向に移動させることによっても、レーザ光の集光点を加工対象物の内部に合わせることができる。
【００５０】
レーザ加工装置２００はさらに、載置台１０７に載置された加工対象物１を可視光線により照明するために可視光線を発生する観察用光源１１７と、ダイクロイックミラー１０３及び集光用レンズ１０５と同じ光軸上に配置された可視光用のビームスプリッタ１１９と、を備える。ビームスプリッタ１１９と集光用レンズ１０５との間にダイクロイックミラー１０３が配置されている。ビームスプリッタ１１９は、可視光線の約半分を反射し残りの半分を透過する機能を有しかつ可視光線の光軸の向きを９０°変えるように配置されている。観察用光源１１７から発生した可視光線はビームスプリッタ１１９で約半分が反射され、この反射された可視光線がダイクロイックミラー１０３及び集光用レンズ１０５を透過し、加工対象物１の切断予定ライン５等を含む表面３を照明する。
【００５１】
レーザ加工装置２００はさらに、ビームスプリッタ１１９、ダイクロイックミラー１０３及び集光用レンズ１０５と同じ光軸上に配置された撮像素子１２１及び結像レンズ１２３を備える。撮像素子１２１としては例えばＣＣＤ（charge-coupled device）カメラがある。切断予定ライン５等を含む表面３を照明した可視光線の反射光は、集光用レンズ１０５、ダイクロイックミラー１０３、ビームスプリッタ１１９を透過し、結像レンズ１２３で結像されて撮像素子１２１で撮像され、撮像データとなる。
【００５２】
レーザ加工装置２００はさらに、撮像素子１２１から出力された撮像データが入力される撮像データ処理部１２５と、レーザ加工装置２００全体を制御する全体制御部１２７と、モニタ１２９と、を備える。撮像データ処理部１２５は、撮像データを基にして観察用光源１１７で発生した可視光の焦点が表面３上に合わせるための焦点データを演算する。この焦点データを基にしてステージ制御部１１５がＺ軸ステージ１１３を移動制御することにより、可視光の焦点が表面３に合うようにする。よって、撮像データ処理部１２５はオートフォーカスユニットとして機能する。また、撮像データ処理部１２５は、撮像データを基にして表面３の拡大画像等の画像データを演算する。この画像データは全体制御部１２７に送られ、全体制御部で各種処理がなされ、モニタ１２９に送られる。これにより、モニタ１２９に拡大画像等が表示される。
【００５３】
全体制御部１２７には、ステージ制御部１１５からのデータ、撮像データ処理部１２５からの画像データ等が入力し、これらのデータも基にしてレーザ光源制御部１０２、観察用光源１１７及びステージ制御部１１５を制御することにより、レーザ加工装置２００全体を制御する。よって、全体制御部１２７はコンピュータユニットとして機能する。
【００５４】
次に、図２１及び図２４を用いて、本実施形態の第１例に係るレーザ加工方法を説明する。図２４は、このレーザ加工方法を説明するためのフローチャートである。加工対象物１はシリコンウェハである。
【００５５】
まず、加工対象物１の光吸収特性を図示しない分光光度計等により測定する。この測定結果に基づいて、加工対象物１に対して透明な波長又は吸収の少ない波長のレーザ光Ｌを発生するレーザ光源１０１を選定する（Ｓ１０１）。次に、加工対象物１の厚さを測定する。厚さの測定結果及び加工対象物１の屈折率を基にして、加工対象物１のＺ軸方向の移動量を決定する（Ｓ１０３）。これは、レーザ光Ｌの集光点Ｐが加工対象物１の内部に位置させるために、加工対象物１の表面３に位置するレーザ光Ｌの集光点を基準とした加工対象物１のＺ軸方向の移動量である。この移動量を全体制御部１２７に入力される。
【００５６】
加工対象物１をレーザ加工装置２００の載置台１０７に載置する。そして、観察用光源１１７から可視光を発生させて加工対象物１を照明する（Ｓ１０５）。照明された切断予定ライン５を含む加工対象物１の表面３を撮像素子１２１により撮像する。この撮像データは撮像データ処理部１２５に送られる。この撮像データに基づいて撮像データ処理部１２５は観察用光源１１７の可視光の焦点が表面３に位置するような焦点データを演算する（Ｓ１０７）。
【００５７】
この焦点データはステージ制御部１１５に送られる。ステージ制御部１１５は、この焦点データを基にしてＺ軸ステージ１１３をＺ軸方向の移動させる（Ｓ１０９）。これにより、観察用光源１１７の可視光の焦点が表面３に位置する。なお、撮像データ処理部１２５は撮像データに基づいて、切断予定ライン５を含む加工対象物１の表面３の拡大画像データを演算する。この拡大画像データは全体制御部１２７を介してモニタ１２９に送られ、これによりモニタ１２９に切断予定ライン５付近の拡大画像が表示される。
【００５８】
全体制御部１２７には予めステップＳ１０３で決定された移動量データが入力されており、この移動量データがステージ制御部１１５に送られる。ステージ制御部１１５はこの移動量データに基づいて、レーザ光Ｌの集光点Ｐが加工対象物１の内部となる位置に、Ｚ軸ステージ１１３により加工対象物１をＺ軸方向に移動させる（Ｓ１１１）。
【００５９】
次に、楕円率調節部２０１により、レーザ光源１０１から出射される直線偏光ＬＰのレーザ光Ｌの楕円率を調節する（Ｓ１１３）。楕円率調節部２０１において１／４波長板の方位角θを変えることにより、所望の楕円率の楕円偏光ＥＰを有するレーザ光Ｌを得ることができる。
【００６０】
まず、加工対象物１をＹ軸方向に沿って加工するので、レーザ光Ｌの楕円偏光ＥＰを表す楕円の長軸が加工対象物１のＹ軸方向に延びた切断予定ライン５の方向と一致するように調節する（Ｓ１１５）。これは、θ軸ステージ２１３を回転させることより達成される。よって、θ軸ステージ２１３は長軸調節手段や直線偏光調節手段として機能する。
【００６１】
Ｙ軸方向に沿って加工対象物１を加工するので、９０°回転調節部２０３は、レーザ光Ｌの偏光を回転させないような調節をする（Ｓ１１７）。つまり、１／２波長板をレーザ光Ｌの光路外に配置させる動作をする。
【００６２】
レーザ光源１０１からレーザ光Ｌを発生させて、レーザ光Ｌを加工対象物１の表面３のＹ軸方向に延びた切断予定ライン５に照射する。図２５は加工対象物１の平面図である。レーザ光Ｌの楕円偏光ＥＰの楕円を表す長軸が加工対象物１の一番右の切断予定ライン５に沿うようにして、加工対象物１にレーザ光Ｌが照射される。レーザ光Ｌの集光点Ｐは加工対象物１の内部に位置しているので、溶融処理領域は加工対象物１の内部にのみ形成される。切断予定ライン５に沿うようにＹ軸ステージ１１１を移動させて、溶融処理領域を切断予定ライン５に沿うように加工対象物１の内部に形成する。
【００６３】
そして、Ｘ軸ステージ１０９を移動させてレーザ光Ｌを隣の切断予定ライン５に照射し、上記と同様にして溶融処理領域を隣の切断予定ライン５に沿うように加工対象物１の内部に形成する。これを繰り返すことにより、右から順に各切断予定ライン５に沿って加工対象物１の内部に溶融処理領域を形成する（Ｓ１１９）。なお、直線偏光ＬＰのレーザ光Ｌを加工対象物１に照射する場合は、図２６に示すようになる。すなわち、レーザ光Ｌの直線偏光ＬＰの向きが加工対象物１の切断予定ライン５に沿うように、レーザ光Ｌが加工対象物１に照射される。
【００６４】
次に、９０°回転調節部２０３により、１／２波長板２０５（図２３）をレーザ光Ｌの光軸上に配置させる動作をする。これにより、楕円率調節部２０１から出射されたレーザ光Ｌの偏光を９０°だけ回転させる調節をする（Ｓ１２１）。
【００６５】
次に、レーザ光源１０１からレーザ光Ｌを発生させて、レーザ光Ｌを加工対象物１の表面３のＸ軸方向に延びた切断予定ライン５に照射する。図２７は加工対象物１の平面図である。レーザ光Ｌの楕円偏光ＥＰを表す楕円の長軸の方向が加工対象物１の一番下のＸ軸方向に延びた切断予定ライン５に沿うようにして、加工対象物１にレーザ光Ｌが照射される。レーザ光Ｌの集光点Ｐは加工対象物１の内部に位置しているので、溶融処理領域は加工対象物１の内部にのみ形成される。切断予定ライン５に沿うようにＸ軸ステージ１０９を移動させて、溶融処理領域を切断予定ライン５に沿うように加工対象物１の内部に形成する。
【００６６】
そして、Ｙ軸ステージ１１１を移動させて、レーザ光Ｌがすぐ上の切断予定ライン５を照射するようにし、上記と同様にして溶融処理領域を切断予定ライン５に沿うように加工対象物１の内部に形成する。これを繰り返すことにより、下から順に各切断予定ラインに沿って加工対象物１の内部に溶融処理領域を形成する（Ｓ１２３）。なお、直線偏光ＬＰのレーザ光Ｌを加工対象物１に照射する場合は、図２８に示すようになる。
【００６７】
そして、加工対象物１を切断予定ライン５に沿って曲げることにより、加工対象物１を切断する（Ｓ１２５）。これにより、加工対象物１をシリコンチップに分割する。
【００６８】
第１例の効果を説明する。これによれば、多光子吸収を起こさせる条件でかつ加工対象物１の内部に集光点Ｐを合わせて、パルスレーザ光Ｌを切断予定ライン５に照射している。そして、Ｘ軸ステージ１０９やＹ軸ステージ１１１を移動させることにより、集光点Ｐを切断予定ライン５に沿って移動させている。これにより、改質領域（例えばクラック領域、溶融処理領域、屈折率変化領域）を切断予定ライン５に沿うように加工対象物１の内部に形成している。加工対象物の切断する箇所に何らかの起点があると、加工対象物を比較的小さな力で割って切断することができる。よって、改質領域を起点として切断予定ライン５に沿って加工対象物１を割ることにより、比較的小さな力で加工対象物１を切断することができる。これにより、加工対象物１の表面３に切断予定ライン５から外れた不必要な割れを発生させることなく加工対象物１を切断することができる。
【００６９】
また、第１例によれば、加工対象物１に多光子吸収を起こさせる条件でかつ加工対象物１の内部に集光点Ｐを合わせて、パルスレーザ光Ｌを切断予定ライン５に照射している。よって、パルスレーザ光Ｌは加工対象物１を透過し、加工対象物１の表面３ではパルスレーザ光Ｌがほとんど吸収されないので、改質領域形成が原因で表面３が溶融等のダメージを受けることはない。
【００７０】
以上説明したように第１例によれば、加工対象物１の表面３に切断予定ライン５から外れた不必要な割れや溶融が生じることなく、加工対象物１を切断することができる。よって、加工対象物１が例えば半導体ウェハの場合、半導体チップに切断予定ラインから外れた不必要な割れや溶融が生じることなく、半導体チップを半導体ウェハから切り出すことができる。表面に電極パターンが形成されている加工対象物や、圧電素子ウェハや液晶等の表示装置が形成されたガラス基板のように表面に電子デバイスが形成されている加工対象物についても同様である。よって、第１例によれば、加工対象物を切断することにより作製される製品（例えば半導体チップ、圧電デバイスチップ、液晶等の表示装置）の歩留まりを向上させることができる。
【００７１】
また、第１例によれば、加工対象物１の表面３の切断予定ライン５は溶融しないので、切断予定ライン５の幅（この幅は、例えば半導体ウェハの場合、半導体チップとなる領域同士の間隔である。）を小さくできる。これにより、一枚の加工対象物１から作製される製品の数が増え、製品の生産性を向上させることができる。
【００７２】
また、第１例によれば、加工対象物１の切断加工にレーザ光を用いるので、ダイヤモンドカッタを用いたダイシングよりも複雑な加工が可能となる。例えば、図２９に示すように切断予定ライン５が複雑な形状であっても、第１例によれば切断加工が可能となる。
【００７３】
また、第１例によれば、図２５及び図２７に示すように加工対象物１には、パルスレーザ光Ｌの楕円偏光ＥＰを表す楕円の長軸の方向が切断予定ライン５に沿うようにして、パルスレーザ光Ｌが照射されている。このためクラックスポットの切断予定ライン５の方向の寸法は比較的大きくなるので、少ないショット数で切断予定ライン５に沿ったクラック領域を形成することができる。このように第１例ではクラック領域を効率的に形成できるので、加工対象物１の加工スピードを向上させることができる。また、ショット時に形成されるクラックスポットは切断予定ライン５に沿った方向以外の方向にあまり延びないので、加工対象物１を切断予定ライン５に沿って精密に切断することができる。これらの効果は後に説明する例でも同様である。
【００７４】
［第２例］
次に、本実施形態の第２例について第１例との相違を中心に説明する。図３０はこのレーザ加工装置３００の概略構成図である。レーザ加工装置３００の構成要素のうち、図２１に示す第１例に係るレーザ加工装置２００の構成要素と同一要素については同一符号を付すことによりその説明を省略する。
【００７５】
レーザ加工装置３００には、第１例の９０°回転調節部２０３が設けられていない。θ軸ステージ２１３により、載置台１０７のＸ−Ｙ平面が加工対象物１の厚さ方向を軸として回転させることができる。これにより、楕円率調節部２０３から出射されたレーザ光Ｌの偏光を相対的に９０°だけ回転させる調節をする。
【００７６】
本実施形態の第２例に係るレーザ加工方法について説明する。第２例においても図２４に示す第１例に係るレーザ加工方法のステップＳ１０１からステップＳ１１５の動作をする。第２例には９０°回転調節部２０３が設けられていないので、次のステップＳ１１７の動作は行われない。
【００７７】
ステップＳ１１５後、ステップＳ１１９の動作が行われる。ここまでの動作により、第２例においても第１例と同様に加工対象物１は図２５に示すように加工される。その後、ステージ制御部１１５がθ軸ステージ２１３を９０°だけ回転させる制御をする。このθ軸ステージ２１３の回転により加工対象物１はＸ−Ｙ平面において９０°回転する。これにより、図３１に示すように、すでに改質領域形成工程が終了した切断予定ライン５と交差する切断予定ラインに沿って、楕円偏光ＥＰの長軸を合わせることができる。
【００７８】
そして、ステップＳ１１９と同様に、レーザ光Ｌを加工対象物１に照射することにより、右から順に各切断予定ライン５に沿って加工対象物１の内部に溶融処理領域を形成する。最後に、ステップＳ１２５と同様にして加工対象物１を切断し、加工対象物１をシリコンチップに分割する。
【００７９】
以上説明した本実施形態では、多光子吸収による改質領域形成について説明した。しかしながら、本発明は多光子吸収による改質領域を形成せずに、楕円偏光を表す楕円の長軸方向が加工対象物の切断予定ラインと沿うように、加工対象物の内部に集光点を合わせて加工対象物にレーザ光を照射することにより加工対象物を切断してもよい。これによっても加工対象物を切断予定ラインに沿って効率的に切断することが可能となる。
【図面の簡単な説明】
【００８０】
【図１】本実施形態に係るレーザ加工方法によってレーザ加工中の加工対象物の平面図である。
【図２】図１に示す加工対象物のII−II線に沿った断面図である。
【図３】本実施形態に係るレーザ加工方法によるレーザ加工後の加工対象物の平面図である。
【図４】図３に示す加工対象物のIV−IV線に沿った断面図である。
【図５】図３に示す加工対象物のV−V線に沿った断面図である。
【図６】本実施形態に係るレーザ加工方法によって切断された加工対象物の平面図である。
【図７】本実施形態に係るレーザ加工方法における電界強度とクラックの大きさとの関係を示すグラフである。
【図８】本実施形態に係るレーザ加工方法の第１工程における加工対象物の断面図である。
【図９】本実施形態に係るレーザ加工方法の第２工程における加工対象物の断面図である。
【図１０】本実施形態に係るレーザ加工方法の第３工程における加工対象物の断面図である。
【図１１】本実施形態に係るレーザ加工方法の第４工程における加工対象物の断面図である。
【図１２】本実施形態に係るレーザ加工方法により切断されたシリコンウェハの一部における断面の写真を表した図である。
【図１３】本実施形態に係るレーザ加工方法におけるレーザ光の波長とシリコン基板の内部の透過率との関係を示すグラフである。
【図１４】直線偏光のパルスレーザ光を照射することにより内部にクラック領域が形成されたサンプルの平面の写真を表した図である。
【図１５】円偏光のパルスレーザ光を照射することにより内部にクラック領域が形成されたサンプルの平面の写真を表した図である。
【図１６】図１４に示すサンプルのXVI−XVI線に沿った断面図である。
【図１７】図１５に示すサンプルのXVII−XVII線に沿った断面図である。
【図１８】本実施形態に係るレーザ加工方法によりクラック領域が形成された加工対象物の切断予定ラインに沿った部分の平面図である。
【図１９】比較となるレーザ加工方法によりクラック領域が形成された加工対象物の切断予定ラインに沿った部分の平面図である。
【図２０】本実施形態に係る楕円偏光をしたレーザ光とそれにより形成されるクラック領域を示す図である。
【図２１】本実施形態の第１例に係るレーザ加工装置の概略構成図である。
【図２２】本実施形態の第１例に係る楕円率調節部に含まれる１／４波長板の斜視図である。
【図２３】本実施形態の第１例に係る９０°回転調節部に含まれる１／２波長板の斜視図である。
【図２４】本実施形態の第１例に係るレーザ加工方法を説明するためのフローチャートである。
【図２５】本実施形態の第１例に係るレーザ加工方法により楕円偏光を有するレーザ光が照射されたシリコンウェハの平面図である。
【図２６】本実施形態の第１例に係るレーザ加工方法により直線偏光を有するレーザ光が照射されたシリコンウェハの平面図である。
【図２７】図２５に示すシリコンウェハに本実施形態の第１例に係るレーザ加工方法により楕円偏光を有するレーザ光が照射されたシリコンウェハの平面図である。
【図２８】図２６に示すシリコンウェハに本実施形態の第１例に係るレーザ加工方法により直線偏光を有するレーザ光が照射されたシリコンウェハの平面図である。
【図２９】本実施形態の第１例に係るレーザ加工方法により切断可能なパターンを説明するための加工対象物の平面図である。
【図３０】本実施形態の第２例に係るレーザ加工装置の概略構成図である。
【図３１】図２５に示すシリコンウェハに本実施形態の第２例に係るレーザ加工方法により楕円偏光を有するレーザ光が照射されたシリコンウェハの平面図である。
【符号の説明】
【００８１】
１…加工対象物、５…切断予定ライン、７…改質領域、Ｌ…レーザ光、Ｐ…集光点。
【図１】
2006212706.tif 000003
【図２】
2006212706.tif 000004
【図３】
2006212706.tif 000005
【図４】
2006212706.tif 000006
【図５】
2006212706.tif 000007
【図６】
2006212706.tif 000008
【図７】
2006212706.tif 000009
【図８】
2006212706.tif 000010
【図９】
2006212706.tif 000011
【図１０】
2006212706.tif 000012
【図１１】
2006212706.tif 000013
【図１２】
2006212706.tif 000014
【図１３】
2006212706.tif 000015
【図１４】
2006212706.tif 000016
【図１５】
2006212706.tif 000017
【図１６】
2006212706.tif 000018
【図１７】
2006212706.tif 000019
【図１８】
2006212706.tif 000020
【図１９】
2006212706.tif 000021
【図２０】
2006212706.tif 000022
【図２１】
2006212706.tif 000023
【図２２】
2006212706.tif 000024
【図２３】
2006212706.tif 000025
【図２４】
2006212706.tif 000026
【図２５】
2006212706.tif 000027
【図２６】
2006212706.tif 000028
【図２７】
2006212706.tif 000029
【図２８】
2006212706.tif 000030
【図２９】
2006212706.tif 000031
【図３０】
2006212706.tif 000032
【図３１】
2006212706.tif 000033